본 실시 예 에서 발 명예 1 의 필터 는 다음 과 같이 제조 되 었 다 . 미국 특허 6 , 604 , 570 호 의 방법 에 따라 도 3 의 용융 장치 를 사용 하 여 직경 이 12 mm 인 원형 ( rod ) 봉재 를 용융 수단 의 인덕션 코일 근처 에 위치 시켜 1 , 600 ℃ 로 가열 하 여 봉재 의 말단 을 용융 시키 고 이 부분 을 20 m / sec 로 고속 회전 하 는 디스크 에 접촉 시켜 순간 적 으로 등가 직경 이 50 ㎛ 인 금속 섬유 를 제조 하 였 다 . 제조 된 금속 섬유 는 무 방향 성 으로 무작위 로 배열 된 것 으로 반달형 상 의 단면 을 가지 며 길이 는 약 10 ~ 18 cm 이 었 다 . 상기 금속 섬유 의 성분 은 크롬 22 중량 %, 알루미늄 5 . 5 중량 %, 지르코늄 0 . 3 중량 % 그리고 잔부 철 ( Fe ) 이 었 다 .